(57)【要約】      （修正有）【課題】スピン−オン塗布技法を利用して塗布可能であり、光学的特性、機械的特性、エッチング選択性に優れる芳香族環含有化合物を提供する。【解決手段】式（５）に例示する芳香族環含有化合物。ｎ１〜ｎ６は、０または１。2011144170.tif 000018【選択図】なし【特許請求の範囲】
【請求項１】
下記化学式（１）で表される、芳香族環含有化合物；
【化１】
2011144170.tif 000016
前記化学式（１）において、Ｒ１〜Ｒ６はそれぞれ独立して置換されたもしくは非置換の炭素数１〜１０のアルキル基、置換されたもしくは非置換の炭素数５〜２０の芳香族環基、置換されたもしくは非置換の炭素数３〜２０のシクロアルキル基、置換されたもしくは非置換の炭素数３〜２０のシクロアルケニル基、 置換されたもしくは非置換の炭素数２〜２０のヘテロアリール基、または置換されたもしくは非置換の炭素数２〜２０のヘテロシクロアルキル基であり、
Ｘ１〜Ｘ６はそれぞれ独立して水素、ヒドロキシ基（−ＯＨ）、置換されたもしくは非置換のアルキルアミノ基、置換されたもしくは非置換のアルコキシ基、またはアミノ基（−ＮＨ２）であり、
ｎ１〜ｎ６はそれぞれ独立して０または１であり、１≦ｎ１＋ｎ２＋ｎ３＋ｎ４＋ｎ５＋ｎ６≦６である。
【請求項２】
前記芳香族環含有化合物は５００〜４，０００の平均分子量を有する、請求項１に記載の芳香族環含有化合物。
【請求項３】
化学式（１）で表される芳香族環含有化合物および溶媒を含む、レジスト下層膜用組成物。
【化２】
2011144170.tif 000017
前記化学式（１）において、Ｒ１〜Ｒ６はそれぞれ独立して置換されたもしくは非置換の炭素数１〜１０のアルキル基、置換されたもしくは非置換の炭素数５〜２０の芳香族環基、置換されたもしくは非置換の炭素数３〜２０のシクロアルキル基、置換されたもしくは非置換の炭素数３〜２０のシクロアルケニル基、置換されたもしくは非置換の炭素数２〜２０のヘテロアリール基、または置換されたもしくは非置換の炭素数２〜２０のヘテロシクロアルキル基であり、
Ｘ１〜Ｘ６はそれぞれ独立して水素、ヒドロキシ基（−ＯＨ）、置換されたもしくは非置換のアルキルアミノ基、置換されたもしくは非置換のアルコキシ基、またはアミノ基（−ＮＨ２）であり、
ｎ１〜ｎ６はそれぞれ独立して０または１であり、１≦ｎ１＋ｎ２＋ｎ３＋ｎ４＋ｎ５＋ｎ６≦６である。
【請求項４】
前記芳香族環含有化合物は５００〜４，０００の平均分子量を有する、請求項３に記載のレジスト下層膜用組成物。
【請求項５】
前記レジスト下層膜用組成物において、前記芳香族環含有化合物の含有量は１〜２０質量％である、請求項３または４に記載のレジスト下層膜用組成物。
【請求項６】
前記レジスト下層膜用組成物は界面活性剤および／または架橋成分をさらに含む、請求項３〜５のいずれか1項に記載のレジスト下層膜用組成物。
【発明の詳細な説明】
【技術分野】
【０００１】
本発明はレジスト下層膜用芳香族環含有化合物およびレジスト下層膜用組成物に関する。
【背景技術】
【０００２】
マイクロエレクトロニクス産業およびマイクロスコピック構造物（例えば、マイクロマシン、磁気抵抗ヘッドなど）などの産業分野において、構造的形状の大きさを小さくすることが引き続き要求されている。また、マイクロエレクトロニクス産業において、マイクロエレクトロニクスデバイスの大きさを小さくし、与えられた大きさのチップにさらに多くの回路を提供しようとする要求が存在している。
【０００３】
このような形状の大きさを小さくするためには、効果的なリソグラフィック技法が必須である。
【０００４】
典型的なリソグラフィック技法は、まず、下層材料にレジストを塗布した後、放射線に露光してレジスト層を形成する。続いて、レジスト層を現像液で現像してパターン化されたレジスト層を形成し、レジスト層の開口部内にある物質をエッチングし、下層材料にパターンを転写する。転写が完了した後、残留するレジスト層を除去する。
【０００５】
しかしながら、前記レジストは下層材料に所定のパターンを効果的に転写することができるほど、エッチング工程に対して十分な耐性を有さない場合があった。したがって、極めて薄い超薄膜レジスト層が必要な場合、エッチング処理しようとする基板が厚い場合、深いエッチングが要求される場合、所定の下層材料に対して特定のエッチング剤の使用が必要な場合などにはレジスト下層膜が用いられてきた。
【０００６】
レジスト下層膜はレジスト層とパターニングしようとする基板間の中間層の役割を担い、パターン化されたレジスト層のパターンを下層材料に転写する役割を果たすため、パターンを転写するのに必要なエッチング工程に耐えうるものでなければならない。
【０００７】
このようなレジスト下層膜を形成するために多くの材料が試されてきたが、依然としてレジスト下層膜用組成物を改善する要求がある。
【０００８】
従来のレジスト下層膜を形成するための材料は基板に塗布し難く、例えば、化学的または物理的蒸着、特殊溶媒、および／または高温焼成を利用するが、これらは多額の費用を要するという問題がある。これにより、最近では高温焼成を行う必要なく、スピン−コーティング技法によって塗布することができるレジスト下層膜用組成物に関する研究が進められている。また、上部に形成されるレジスト層をマスクとして選択的に容易にエッチングできると同時に、特に下層材料が金属層である場合、下層膜層をマスクとして下層材料をパターン化するのに必要なエッチング工程に耐性があるレジスト下層膜用組成物に関する研究が進められている。
【０００９】
さらに、適切な保存寿命を提供し、レジスト層との好ましくない相互作用（例えば、レジスト下層膜用組成物に含まれている酸触媒によるレジストまたは基板の汚染）を避けることができるレジスト下層膜用組成物に関する研究も進められているのに加え、より短い波長（例えば、１５７ｎｍ、１９３ｎｍ、または２４８ｎｍ）の放射線に対する所定の光学特性を有するレジスト下層膜用組成物に関する研究も進められている。
【００１０】
結論として、エッチングの選択性が高く、多重エッチングに対する耐性が十分であり、レジストと下層材料との間の反射を最小化する反射防止膜を用いてリソグラフィック技法を行うことが要求されている。このようなリソグラフィック技法は極めて精細な半導体装置の生産を可能にするであろう。
【先行技術文献】
【特許文献】
【００１１】
【特許文献１】特開平０３−１６２４８５号公報
【特許文献２】特開昭６２−２５２７３４号公報
【特許文献３】米国特許出願公開第２００８／００８７８７９号明細書
【発明の概要】
【発明が解決しようとする課題】
【００１２】
上記従来技術の問題点に鑑み、本発明は、スピン−オン塗布技法を利用して塗布可能であり、光学的特性、機械的特性、エッチング選択性に優れる芳香族環含有化合物を提供することを目的とする。
【００１３】
また、本発明の他の目的は、酸触媒の使用によるレジストまたは基板の汚染がほとんどないレジスト下層膜用組成物を提供することを目的とする。
【課題を解決するための手段】
【００１４】
上記目的を達成するため、本発明の一側面は、下記化学式（１）で表されるレジスト下層膜用芳香族環含有化合物を提供する。
【００１５】
【化１】
2011144170.tif 000002
【００１６】
前記化学式（１）において、Ｒ１〜Ｒ６はそれぞれ独立して、置換されたもしくは非置換の炭素数１〜１０のアルキル基、置換されたもしくは非置換の炭素数５〜２０の芳香族環基、置換されたもしくは非置換の炭素数３〜２０のシクロアルキル基、置換されたもしくは非置換の炭素数３〜２０のシクロアルケニル基、置換されたもしくは非置換の炭素数２〜２０のヘテロアリール基、または置換されたもしくは非置換の炭素数２〜２０のヘテロシクロアルキル基であり、
Ｘ１〜Ｘ６はそれぞれ独立して、水素、ヒドロキシ基（−ＯＨ）、置換されたもしくは非置換のアルキルアミノ基、置換されたもしくは非置換のアルコキシ基、またはアミノ基（−ＮＨ２）であり、
ｎ１〜ｎ６はそれぞれ独立して０または１であり、１≦ｎ１＋ｎ２＋ｎ３＋ｎ４＋ｎ５＋ｎ６≦６である。
【００１７】
前記化学式（１）において、Ｒ１〜Ｒ６のうちの少なくとも１つは、置換されたもしくは非置換の炭素数５〜２０の芳香族環基、置換されたもしくは非置換の炭素数３〜２０のシクロアルキル基、置換されたもしくは非置換の炭素数３〜２０のシクロアルケニル基、置換されたもしくは非置換の炭素数２〜２０のヘテロアリール基、または置換されたもしくは非置換の炭素数２〜２０のヘテロシクロアルキル基である。
【００１８】
前記芳香族環含有化合物は平均分子量は５００〜４，０００の範囲にある。
【００１９】
本発明の他の側面は、前記化学式（１）で表される芳香族環含有化合物と溶媒を含むレジスト下層膜用組成物を提供する。
【００２０】
前記レジスト下層膜用組成物において、前記芳香族環含有化合物の含有量は１〜２０質量％である。
【００２１】
前記レジスト下層膜用組成物は界面活性剤または架橋成分をさらに含んでもよい。
【発明の効果】
【００２２】
前記レジスト下層膜用組成物は、フィルム形成時にＡｒＦ（１９３ｎｍ）波長領域などのＤＵＶ（Ｄｅｅｐ  ＵＶ）領域における反射防止膜として有用な範囲の屈折率および吸光度を有することにより、レジスト（放射線−敏感性イメージ化層）と下層材料の間の反射を最小化することができ、これによってパターンプロファイルやマージン面において優れたパターン特性の評価結果を有するリソグラフィック構造物を提供することができる。さらに、リソグラフィック工程中に既存の物質と比較してエッチング選択比が極めて高く、多重エッチングに対する耐性が十分であり、下部層に転写するイメージ化層であるレジスト下層膜のエッチングプロファイルが極めて良好である。
【発明を実施するための形態】
【００２３】
以下、本発明の実施形態について詳しく説明する。ただし、これは例示として提示されるものに過ぎず、これによって本発明が制限されるものではなく、本発明は後述する請求項の範囲によってのみ定義される。
【００２４】
本発明の一実施形態によれば、下記化学式（１）で表される化合物を含むレジスト下層膜用芳香族環含有化合物を提供する。
【００２５】
【化２】
2011144170.tif 000003
【００２６】
前記化学式（１）において、Ｒ１〜Ｒ６はそれぞれ独立して置換されたもしくは非置換の炭素数１〜１０のアルキル基、置換されたもしくは非置換の炭素数５〜２０の芳香族環基、置換されたもしくは非置換の炭素数３〜２０のシクロアルキル基、置換されたもしくは非置換の炭素数３〜２０のシクロアルケニル基、置換されたもしくは非置換の炭素数２〜２０のヘテロアリール基、または置換されたもしくは非置換の炭素数２〜２０のヘテロシクロアルキル基であり、
Ｘ１〜Ｘ６はそれぞれ独立して水素、ヒドロキシ基（−ＯＨ）、置換されたもしくは非置換のアルキルアミノ基、置換されたもしくは非置換のアルコキシ基、またはアミノ基（−ＮＨ２）であり、
ｎ１〜ｎ６はそれぞれ独立して０または１であり、１≦ｎ１＋ｎ２＋ｎ３＋ｎ４＋ｎ５＋ｎ６≦６であるのが好ましい。
【００２７】
前記アルキル基は、メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基、ｉ−ペンチル基、１−メチルブチル基、２−メチルブチル基、１，２−ジメチルプロピル基、ネオペンチル基、ｔ−ペンチル基、ｎ−ヘキシル基、ｎ−ヘプチル基、ｎ−オクチル基、ｎ−ノニル基、ｎ−デカニル基などであり；前記芳香族環基は、フェニル基、トリル基、キシリル基、ナフチル基、アントリル基、フルオレニル基、ｓ−インダセニル基などであり；前記シクロアルキル基は、シクロプロピル基、シクロブチル基、シクロペンチニル基、シクロヘキシル基、シクロヘプチル基、シクロオクチル気、１−メチルシクロプロピル基、２−メチルシクロプロピル基、１−メチルシクロブチル基、２−メチルシクロブチル基、１，２−ジメチルシクロブチル基、１，３−ジメチルシクロブチル基、シクロペンタンスピロシクロブチル基などであり；前記シクロアルケニル基は、シクロプロペニル基、２−シクロブテニル基、２−シクロペンテニル基、シクロヘキセニル基、２，４−シクロペンタジエン−１−イル基などであり；前記ヘテロアリール基は、３−ピリジニル基、ピラジニル基、２−ピリミジニル基などであり；または前記ヘテロシクロアルキル基は、３−ピロリル基、２−イミダゾリル基、１−ピラゾリル基、３−イソチアゾリル基、３−イソオキサゾリル基、２−チエニル基などである。
【００２８】
前記化学式（１）において、Ｒ１〜Ｒ６のうちの少なくとも１つは、置換されたもしくは非置換の炭素数５〜２０の芳香族環基、置換されたもしくは非置換の炭素数３〜２０のシクロアルキル基、置換されたもしくは非置換の炭素数３〜２０のシクロアルケニル基、置換されたもしくは非置換の炭素数２〜２０のヘテロアリール基、または置換されたもしくは非置換の炭素数２〜２０のヘテロシクロアルキル基であることがより好ましい。
【００２９】
前記芳香族環基は電子が非局在化または共鳴される形態の置換基を意味しており、アリール基、ヘテロアリール基などを意味する。
【００３０】
前記「ヘテロ」はＮ、Ｏ、Ｓ、またはＰのヘテロ原子を環内に１〜３含むことを意味する。
【００３１】
前記アルキルアミノ基はＮＲＲ’で表される置換基であり、ＲとＲ’はそれぞれ独立して水素または炭素数１〜１０の直鎖状または分枝状のアルキル基を意味しており、すべてが同時に水素であることはない。なお、前記炭素数１〜１０の直鎖状または分枝状のアルキル基は前述のアルキル基などである。
【００３２】
前記アルコキシ基はＯＲ”で表される置換基であり、Ｒ”は炭素数１〜１０の直鎖状または分枝状のアルキル基であり、前述のアルキル基などである。
【００３３】
前記「置換」とは、ヒドロキシ基、置換されたもしくは非置換の炭素数１〜１０のアルキル基、置換されたもしくは非置換の炭素数５〜２０アリール基、または置換されたもしくは非置換の炭素数２〜１０のアルケニル基に置換されていることを意味し、当該「置換された」とは、非置換の炭素数１〜１０のアルキル基、非置換の炭素数５〜２０のアリール基、または非置換の炭素数２〜１０のアルケニル基でさらに置換されていてもいいことを意味する。
【００３４】
前記化学式（１）の芳香族環含有化合物は、置換基の種類および／または位置が互いに異なる２以上の化合物の混合物であってもよい。前記芳香族環含有化合物は短波長領域（特に、１９３ｎｍおよび２４８ｎｍ）で強い吸収を有する芳香族環を含むのが好ましい。前記化合物の場合は特別な触媒を用いなくてもＤｉｅｌｓ−Ａｌｄｅｒ反応などの架橋反応が行われるため、触媒、特に酸触媒によるレジストまたは基板の汚染を防ぐことができるという長所がある。
【００３５】
前記芳香族環含有化合物の平均分子量は５００〜４，０００の範囲にある。芳香族環含有化合物の平均分子量が前記範囲に含まれるとき、目的とするコーティング厚さの実現または良好な薄膜を形成することができる。
【００３６】
本発明の他の実施形態によれば、前記化学式（１）で表される芳香族環含有化合物および溶媒を含むレジスト下層膜用組成物が提供される。
【００３７】
前記レジスト下層膜用組成物に含まれる溶媒は、芳香族環含有化合物に対する十分な溶解性を有する溶媒であれば特に限定されるものではなく、例えば、プロピレングリコールモノメチルエーテルアセテート（ＰＧＭＥＡ）、プロピレングリコールモノメチルエーテル（ＰＧＭＥ）、シクロヘキサノン（Ａｎｏｎｅ）、乳酸エチル（ＥＬ）などが挙げられる。
【００３８】
前記レジスト下層膜用組成物において、芳香族環含有化合物の含有量は１〜２０質量％、より好ましくは３〜１０質量％であってもよい。芳香族環含有化合物の含有量が前記範囲に含まれるとき、この組成物を塗布して下層膜を形成するときに目的とするコーティング厚さに適切に調節することができる。
【００３９】
また、溶媒の含有量は残部、すなわち８０〜９９質量％である。溶媒の含有量が前記範囲に含まれるとき、この組成物を塗布してレジスト下層膜を形成するときに目的とするコーティング厚さを適切に調節することができる。
【００４０】
本発明の一実施形態に係るレジスト下層膜用組成物は、さらに界面活性剤および／または架橋成分を追加で含んでもよい。このとき、前記界面活性剤の含有量はレジスト下層膜用組成物１００質量部に対して０．０１〜１質量部である。前記架橋成分の含有量はレジスト下層膜用組成物１００質量部に対して０．０１〜１質量部である。前記架橋成分の含有量が前記範囲に含まれる場合、形成されるレジスト下層膜の光学的特性が変更せず、適切な架橋特性を得ることができる。
【００４１】
前記界面活性剤としては、アルキルベンゼンスルホン酸塩、アルキルピリジニウム塩、ポリエチレングリコール類、第４アンモニウム塩などを用いてもよいが、これに限定されるものではない。
【００４２】
前記架橋成分は化合物の自己架橋がさらに適切に起こるようにするために用いるものであって、生成された酸によって触媒作用化される方式によって化合物のヒドロキシ基と反応できる架橋剤であれば特に限定されるものではない。架橋成分の代表的な例としては、メラミン樹脂、アミノ樹脂、グリコールウリル化合物、ビスエポキシ化合物、またはこれらの混合物を用いてもよい。
【００４３】
前記架橋成分の具体的な例を挙げれば、エーテル化されたアミノ樹脂、例えば、メチル化されたりブチル化されたメラミン樹脂（例えば、Ｎ−メトキシメチル−メラミン樹脂またはＮ−ブトキシメチル−メラミン樹脂）、およびメチル化されたりブチル化されたウレア樹脂（例えば、Ｃｙｍｅｌ  Ｕ−６５  ＲｅｓｉｎまたはＵＦＲ  ８０  Ｒｅｓｉｎ）、下記化学式（２）で表されるグリコールウリール誘導体（例えば、Ｐｏｗｄｅｒｌｉｎｋ  １１７４）、２，６−ビス（ヒドロキシメチル）−ｐ−クレゾール化合物などを例示してもよい。また、下記化学式（３）で表されるビスエポキシ系統の化合物および下記化学式（４）で表されるメラミン誘導体も架橋成分として用いてもよい。
【００４４】
【化３】
2011144170.tif 000004
【００４５】
【化４】
2011144170.tif 000005
【００４６】
【化５】
2011144170.tif 000006
【００４７】
以下、前記レジスト下層膜用組成物を利用して素子のパターンを形成する方法について説明する。
【００４８】
まず、アルミニウムとＳｉＮ（シリコンナイトライド）などのようなパターン化しようとする下層材料を通常の方法によってシリコン基板上に形成させる。本発明のレジスト下層膜用組成物に用いられるパターン化しようとする下層材料は、伝導性、半伝導性、磁性、または絶縁性材料であるものがすべて可能である。次に、本発明のレジスト下層膜用組成物を用いて５００Å〜４０００Åの厚さにスピン−コーティングした後、１００℃〜５００℃で１０秒〜１０分間ベーキングしてレジスト下層膜を形成する。レジスト下層膜が形成されれば放射線−敏感性イメージ化層（レジスト）を形成させ、前記イメージ化層を介した露光工程によってパターンが形成される領域を露出させる現像工程を行う。次に、イメージ化層および反射防止膜を選択的に除去して下層材料の一部分を露出させ、一般的にＣＨＦ３／ＣＦ４混合ガスなどを利用してドライエッチングを行う。パターン化された下層材料の形状が形成された後には、通常のフォトレジストストリッパによって残留する任意のレジストを除去してもよい。このような方法によってパターン化された素子が提供される。前記素子は半導体集積回路デバイスであってもよい。
【００４９】
前記レジスト下層膜用組成物および形成されたリソグラフィック構造物は、通常の半導体素子製造工程によって集積回路デバイスの製造および設計に用いられてもよい。例えば、金属配線、コンタクトまたはバイアスのためのホール、絶縁セクション（例えば、ＤＴ（Ｄａｍａｓｃｅｎｅ  Ｔｒｅｎｃｈ）またはＳＴＩ（Ｓｈａｌｌｏｗ  Ｔｒｅｎｃｈ  Ｉｓｏｌａｔｉｏｎ））、キャパシタ構造物のためのトレンチなどのようなパターン化された下層材料構造物の形成に用いてもよい。なお、本発明は任意のリソグラフィック技法またはデバイス構造物に限定されるものではない。
【００５０】
以下、実施例を参照しながら本発明をより詳細に説明するが、下記実施例は単に説明の目的のためのものに過ぎず、本発明の権利範囲を制限するためのものではない。
【実施例】
【００５１】
＜実施例１＞
機械撹拌機、冷却管、２Ｌの４口フラスコが設置された反応器にコロネン３０．１ｇ（０．１ｍｏｌ）、アセチルクロライド４７．１ｇ（０．６ｍｏｌ）、およびトリクロロアルミニウム７９．８ｇ（０．６ｍｏｌ）を１０００ｇのトルエンに溶かした溶液を入れて、撹拌機で攪拌して２５℃で１０時間反応を実施した後、反応を終了した。反応終了後、水を用いてトリクロロアルミニウムを除去した後、得られた化合物に水素化ホウ素ナトリウム３７．８３ｇ（１．０ｍｏｌ）を入れた後、２５℃で１７時間反応を実施した。反応終了後、水／メタノール混合物を用いて反応付随物を除去し、下記化学式（５）で表示する化合物（平均分子量＝５３０、１≦ｎ１＋ｎ２＋ｎ３＋ｎ４＋ｎ５＋ｎ６≦６）を得た。
【００５２】
【化６】
2011144170.tif 000007
【００５３】
＜実施例２＞
機械撹拌機、冷却管、２Ｌの４口フラスコが設置された反応器にコロネン３０．１ｇ（０．１ｍｏｌ）、ベンゾイルクロリド８４．３２ｇ（０．６ｍｏｌ）、およびトリクロロアルミニウム７９．８ｇ（０．６ｍｏｌ）を１０００ｇのトルエンに溶かした溶液を入れて撹拌機で攪拌して２５℃で１０時間反応を実施した後、反応を終了した。反応終了後、水を用いてトリクロロアルミニウムを除去した後、得られた化合物に水素化ホウ素ナトリウム３７．８３ｇ（１．０ｍｏｌ）を入れた後、２５℃で１９時間反応を実施した。反応終了後、水／メタノール混合物を用いて反応付随物を除去し、下記化学式（６）で表示する化合物（平均分子量＝９１０、２≦ｎ１＋ｎ２＋ｎ３＋ｎ４＋ｎ５＋ｎ６≦６）を得た。
【００５４】
【化７】
2011144170.tif 000008
【００５５】
＜実施例３＞
機械撹拌機、冷却管、２Ｌの４口フラスコが設置された反応器にコロネン３０．１ｇ（０．１ｍｏｌ）、２−ナフトイルクロリド１１４．０１ｇ（０．６ｍｏｌ）、およびトリクロロアルミニウム７９．８ｇ（０．６ｍｏｌ）を１０００ｇのトルエンに溶かした溶液を入れて撹拌機で攪拌して２５℃で１０時間反応を実施した後、反応を終了した。反応終了後、水を用いてトリクロロアルミニウムを除去した後、得られた化合物に水素化ホウ素ナトリウム３７．８３ｇ（１．０ｍｏｌ）を入れた後、２５℃で１９時間反応を実施した。反応終了後、水／メタノール混合物を用いて反応付随物を除去し、下記化学式（７）で表示する化合物（平均分子量＝９８０、２≦ｎ１＋ｎ２＋ｎ３＋ｎ４＋ｎ５＋ｎ６≦６）を得た。
【００５６】
【化８】
2011144170.tif 000009
【００５７】
＜実施例４＞
機械撹拌機、冷却管、２Ｌの４口フラスコが設置された反応器にコロネン３０．１ｇ（０．１ｍｏｌ）、シクロヘキサンカルボニルクロリド８４．３１ｇ（０．６ｍｏｌ）、およびトリクロロアルミニウム７９．８ｇ（０．６ｍｏｌ）を１０００ｇのトルエンに溶かした溶液を入れて撹拌機で攪拌して２５℃で１０時間反応を実施した後、反応を終了した。反応終了後、水を用いてトリクロロアルミニウムを除去した後、得られた化合物に水素化ホウ素ナトリウム３７．８３ｇ（１．０ｍｏｌ）を入れた後、２５℃で１６時間反応を実施した。反応終了後、水／メタノール混合物を用いて反応付随物を除去し、下記化学式（８）で表示する化合物（平均分子量＝１０１０、２≦ｎ１＋ｎ２＋ｎ３＋ｎ４＋ｎ５＋ｎ６≦６）を得た。
【００５８】
【化９】
2011144170.tif 000010
【００５９】
＜実施例５＞
機械撹拌機、冷却管、２Ｌの４口フラスコが設置された反応器にコロネン３０．１ｇ（０．１ｍｏｌ）、ベンゾイルクロリド４２．１６ｇ（０．３ｍｏｌ）、２−ナフトイルクロリド５２．０１ｇ（０．３ｍｏｌ）、シクロヘキサンカルボニルクロリド４２．１６ｇ（０．３ｍｏｌ）、およびトリクロロアルミニウム７９．８ｇ（０．６ｍｏｌ）を１０００ｇのトルエンに溶かした溶液を入れて撹拌機で攪拌して２５℃で１０時間反応を実施した後、反応を終了した。反応終了後、水を用いてトリクロロアルミニウムを除去した後、得られた化合物に水素化ホウ素ナトリウム３７．８３ｇ（１．０ｍｏｌ）を入れた後、２５℃で１９時間反応を実施した。反応終了後、水／メタノール混合物を用いて反応付随物を除去し、化合物（平均分子量＝９７０）を得た。
【００６０】
＜サンプル溶液の製造＞
実施例１〜５で生成された芳香族環含有化合物をそれぞれ０．８ｇずつ計量してプロピレングリコールモノメチルエーテルアセテート（以下「ＰＧＭＥＡ」とする）９ｇに入れて溶かした後にろ過し、それぞれサンプル溶液を生成した。
【００６１】
＜屈折率と吸光係数の測定＞
実施例１〜５に芳香族環含有化合物を含むサンプル溶液をシリコンウエハにスピン−コーティング法によってコーティングして６０秒間４００℃で焼き、厚さ２５００Åのフィルムを形成させた。フィルムの屈折率（ｎ）と吸光係数（ｋ）を測定した。使用機器はＥｌｌｉｐｓｏｍｅｔｅｒ（Ｊ．Ａ．Ｗｏｏｌｌａｍ社）であり、測定結果を下記表１に示した。
【００６２】
【表１】
2011144170.tif 000011
【００６３】
前記表１において、ＡｒＦ（１９３ｎｍ）波長で前記実施例１〜５の芳香族環含有化合物を含むサンプル溶液は、反射防止膜として使用が可能な屈折率および吸収度を有することを確認した。
【００６４】
＜パターン特性の評価＞
前記実施例１〜５に係る芳香族環含有化合物を含むサンプル溶液をそれぞれＳｉＮが塗布されたシリコンウエハ上にスピン−コーティング法によってコーティングして６０秒間４００℃で焼き、厚さ２５００Åのフィルムを形成させた。その後、フィルム上にＡｒＦ用フォトレジストをコーティングして１１０℃で６０秒間焼き、厚さ２０００Åのレジスト層を形成させた。ＡｒＦ露光装備であるＡＳＭＬ１２５０（ＦＮ７０  ５．０  ａｃｔｉｖｅ、ＮＡ  ０．８２を用いて露光をした後、テトラメチルアンモニウムヒドロキシド（ＴＭＡＨ）２．３８ｗｔ％水溶液で現像した。そして、ＦＥ−ＳＥＭを用いて８０ｎｍのラインアンドスペースパターンを考察した。露光量の変化によるＥＬマージンと光源との距離変動によるＤｏＦマージンを下記表２に示した。
【００６５】
【表２】
2011144170.tif 000012
【００６６】
＜エッチング特性の評価＞
前記実施例１〜５に係る芳香族環含有化合物を含むサンプル溶液をそれぞれＳｉＮが塗布されたシリコンウエハ上にスピン−コーティング法によってコーティングして６０秒間４００℃で焼き、厚さ２５００Åのレジスト下層膜を形成させた。その後、フィルム上にＡｒＦ用フォトレジストをコーティングして１１０℃で６０秒間焼き、厚さ２０００Åのレジスト層を形成させた。ＡｒＦ露光装備であるＡＳＭＬ１２５０（ＦＮ７０  ５．０  ａｃｔｉｖｅ、ＮＡ  ０．８２）を用いて露光をした後、ＴＭＡＨ（２．３８ｗｔ％水溶液）で現像した。得られたパターン化された試片をＣＨＦ３／ＣＦ４混合ガスを用いてドライエッチングを行い、次に選択比を異にしたＣＨＦ３／ＣＦ４混合ガスを用いてドライエッチングを行った。最後にＯ２ガスを用いて残っている有機物をすべて除去した後、ＦＥ  ＳＥＭで断面を考察して下記表３に結果を示した。
【００６７】
【表３】
2011144170.tif 000013
【００６８】
エッチング特性の評価の結果、レジスト下層膜エッチング後およびＳｉＮエッチング後のパターン模様がそれぞれの場合すべてが良好であり、前記レジスト下層膜のエッチングガスによる耐性が十分であり、ＳｉＮのエッチングが良好に行われるものと判断される。
【００６９】
＜耐熱性の評価＞
前記実施例１〜５に係る芳香族環含有化合物を含むサンプル溶液をそれぞれシリコンウエハ上にスピン−コーティング法によってコーティングして６０秒間２００℃で焼き、厚さ４０００Åのフィルムを形成させた。その後、１２０秒間４００℃で焼いた後、２００℃と４００℃で焼いたときの薄膜の厚さの差を測定し、肉眼でガスの放出があるか否かを評価する。
【００７０】
前記薄膜の厚さの差は下記数式１によって計算する。
【００７１】
【数１】
2011144170.tif 000014
【００７２】
【表４】
2011144170.tif 000015
【００７３】
表４に示すように、薄膜の厚さの差を評価した結果、実施例１〜５に係る芳香族環含有化合物で製造されたフィルムは厚さの差は小さく、ガスの放出もなかった。これにより、耐熱性側面において優れた素材であると判断される。
【００７４】
以上、本発明の好ましい実施形態について説明したが、本発明はこれに限定されるものではなく、特許請求の範囲と発明の詳細な説明および添付した図面の範囲内で多様に変形して実施することが可能であり、これも本発明の範囲に属することは当然である。